(57)【要約】【課題】施工現場で容易に形成することができる、高電圧式探傷器でピンホール等の傷の検査ができる防水構造、およびその防水構造の形成に用いる防水施工用導電性接着剤組成物を提供する。【解決手段】接着剤成分と導電フィラーとを含む防水施工用導電性接着剤組成物であって、該導電性接着剤組成物のＪＩＳ  Ｋ６９１１に従って測定した表面電気抵抗が１×１０1〜１×１０8Ωであるものを用いる。接着剤成分は、好ましくは、エポキシ系、ウレタン系、アスファルト系、アクリル系、スチレンブタジエン系、クロロプレン系、ニトリル系、シリコーン系および変性シリコーン系からなる群から選ばれる少なくとも１種である。導電フィラーは、好ましくは、金属酸化物、金属、導電性高分子およびカーボンブラックからなる群から選ばれる少なくとも１種である。防水構造は、前記導電性接着剤組成物からなる導電性接着剤層の上に防水層を積層してなる。【選択図】図１
2018115302.tif 000002
【特許請求の範囲】
【請求項１】
接着剤成分と導電フィラーとを含む防水施工用導電性接着剤組成物であって、該導電性接着剤組成物のＪＩＳ  Ｋ６９１１に従って測定した表面電気抵抗が１×１０1〜１×１０8Ωである、導電性接着剤組成物。
【請求項２】
接着剤成分がエポキシ系、ウレタン系、アスファルト系、アクリル系、スチレンブタジエン系、クロロプレン系、ニトリル系、シリコーン系および変性シリコーン系からなる群から選ばれる少なくとも１種であることを特徴とする請求項１に記載の導電性接着剤組成物。
【請求項３】
導電フィラーが金属酸化物、金属、導電性高分子およびカーボンブラックからなる群から選ばれる少なくとも１種であることを特徴とする請求項１または２に記載の導電性接着剤組成物。
【請求項４】
導電フィラーがカーボンブラックであることを特徴とする請求項３に記載の導電性接着剤組成物。
【請求項５】
導電フィラーの含有量が接着剤成分１００質量部に対し１．５〜３０．０質量部であることを特徴とする請求項１〜４のいずれか１項に記載の導電性接着剤組成物。
【請求項６】
建築物の屋根または屋上に設けられる高電圧式探傷器によるピンホール検査が可能な防水構造であって、前記防水構造は防水層および導電性接着剤層を含み、導電性接着剤層が請求項１〜５のいずれか１項に記載の導電性接着剤組成物からなることを特徴とする防水構造。
【請求項７】
屋根または屋上の下地と導電性接着剤層の間に断熱材層を含む請求項６に記載の防水構造。
【請求項８】
防水層が防水シートまたは塗膜防水層である請求項６または７に記載の防水構造。
【請求項９】
防水シートがポリ塩化ビニルシート、ポリオレフィンシート、ゴムシートおよびアスファルトシートからなる群から選ばれる少なくとも１種である請求項８に記載の防水構造。
【請求項１０】
塗膜防水層がウレタン系塗膜防水層、アスファルト系塗膜防水層、エポキシ系塗膜防水層およびポリエステル系塗膜防水層からなる群から選ばれる少なくとも１種である請求項８に記載の防水構造。
【発明の詳細な説明】
【技術分野】
【０００１】
本発明は、防水材の施工時に使用される導電性接着剤組成物およびこれを用いた建築物の防水構造に関し、さらに詳しくは電気放電現象による防水層のピンホール検査を可能にする導電性接着剤組成物および該導電性接着剤組成物を用いた防水構造に関する。
【背景技術】
【０００２】
従来、ビルの屋上等の建築物の防水施工ではアスファルト系の防水シートや、ポリ塩化ビニル、ポリオレフィンあるいはゴム等の高分子系の防水シート、またはウレタン等の塗膜防水が利用されている。これらの防水層にピンホールがあると建物の雨漏りの原因となるため、通常は防水層施工後に水張り試験を行い、ピンホール検査を実施する。しかし、近年、実際に水を使用する水張り試験に代わり、電気放電現象を利用したピンホールの検査が行われるようになってきている。当該検査では、高電圧を発生させる探傷器と防水シートの下に導電層を設けることが必要である。該導電層に関しては、防水シートの表面に一定間隔の線状導電部を配置する方法（特許文献１）やＰＥＴフィルムに金属蒸着膜を設ける方法（特許文献２および特許文献３）が知られている。
【先行技術文献】
【特許文献】
【０００３】
【特許文献１】特開昭５８−２０１０４２号公報
【特許文献２】特開２００３−２５３８２２号公報
【特許文献３】特開２００５−１４６７７５号公報
【発明の概要】
【発明が解決しようとする課題】
【０００４】
しかしながら、防水シートに線状導電部を設けることや、金属蒸着のＰＥＴフィルムを使うことは、多くの手間とコストがかかるため、容易でかつ施工現場で導電層を設ける方法が求められている。また、従来の探傷試験は機械式固定方法に限定されているという問題があった。
そこで、本発明は、接着工法で、施工現場で容易に形成することができる、高電圧探傷器でピンホール検査ができる防水構造の提供を目的とする。
【課題を解決するための手段】
【０００５】
上記課題に鑑み鋭意検討した結果、屋根下地の上に、または屋根下地の上の断熱パネル等の上に、接着剤層を設け、その上に防水層を設けた防水構造において、該接着剤層を、接着剤成分と導電フィラーとを含む導電性接着剤組成物を用いて形成することにより、該接着剤層に導電性を持たせることで、電気放電現象を利用した探傷試験機によりピンホール検査できることを見出し、本発明を完成するに至った。
【０００６】
本件第一発明は、接着剤成分と導電フィラーとを含む防水施工用導電性接着剤組成物であって、該導電性接着剤組成物のＪＩＳ  Ｋ６９１１に従って測定した表面電気抵抗が１×１０1〜１×１０8Ωであることを特徴とする。
本件第二発明は、建築物の屋根または屋上に設けられる高電圧式探傷器によるピンホール検査が可能な防水構造であって、前記防水構造は防水層および導電性接着剤層を含み、導電性接着剤層が前記導電性接着剤組成物からなることを特徴とする。
【０００７】
本発明は次の実施態様を含む。
［１］接着剤成分と導電フィラーとを含む防水施工用導電性接着剤組成物であって、該導電性接着剤組成物のＪＩＳ  Ｋ６９１１に従って測定した表面電気抵抗が１×１０1〜１×１０8Ωである、導電性接着剤組成物。
［２］接着剤成分がエポキシ系、ウレタン系、アスファルト系、アクリル系、スチレンブタジエン系、クロロプレン系、ニトリル系、シリコーン系および変性シリコーン系からなる群から選ばれる少なくとも１種であることを特徴とする［１］に記載の導電性接着剤組成物。
［３］導電フィラーが金属酸化物、金属、導電性高分子およびカーボンブラックからなる群から選ばれる少なくとも１種であることを特徴とする［１］または［２］に記載の導電性接着剤組成物。
［４］導電フィラーがカーボンブラックであることを特徴とする［３］に記載の導電性接着剤組成物。
［５］導電フィラーの含有量が接着剤成分１００質量部に対し１．５〜３０．０質量部であることを特徴とする［１］〜［４］のいずれかに記載の導電性接着剤組成物。
［６］建築物の屋根または屋上に設けられる高電圧式探傷器によるピンホール検査が可能な防水構造であって、前記防水構造は防水層および導電性接着剤層を含み、導電性接着剤層が［１］〜［５］のいずれかに記載の導電性接着剤組成物からなることを特徴とする防水構造。
［７］屋根または屋上の下地と導電性接着剤層の間に断熱材層を含む［６］に記載の防水構造。
［８］防水層が防水シートまたは塗膜防水層である［６］または［７］に記載の防水構造。
［９］防水シートがポリ塩化ビニルシート、ポリオレフィンシート、ゴムシートおよびアスファルトシートからなる群から選ばれる少なくとも１種である［８］に記載の防水構造。
［１０］塗膜防水層がウレタン系塗膜防水層、アスファルト系塗膜防水層、エポキシ系塗膜防水層およびポリエステル系塗膜防水層からなる群から選ばれる少なくとも１種である［８］に記載の防水構造。
【発明の効果】
【０００８】
本発明によれば、屋根または屋上に設けられる防水構造であって、接着剤層の上に防水層が設けられた防水構造において、接着剤層に導電性を付与することができ、高電圧式探傷器によるピンホール検査が可能な防水構造を提供できる。
【図面の簡単な説明】
【０００９】
【図１】図１は、本発明の防水構造の一例の模式断面図である。
【図２】図２は、高電圧式探傷器によるピンホール検査の概略図である。
【発明を実施するための形態】
【００１０】
本件第一発明は、接着剤成分と導電フィラーとを含む防水施工用導電性接着剤組成物であって、該導電性接着剤組成物のＪＩＳ  Ｋ６９１１に従って測定した表面電気抵抗が１×１０1〜１×１０8Ωであることを特徴とする。
【００１１】
本発明の導電性接着剤組成物は、防水施工に用いられるものである。防水施工とは、建築物の屋根などに防水構造を設ける工事をいう。防水構造は、防水層を含む構造をいい、より具体的には、たとえば、下地上に断熱材層を設け、その上に接着剤層を介して防水層を設けた構造などをいう。
【００１２】
本発明の導電性接着剤組成物は、接着剤成分を含む。
接着剤成分は、防水層等の素材に応じて適宜選択することができるが、たとえば、エポキシ系、ウレタン系、アスファルト系、アクリル系、スチレンブタジエン系、クロロプレン系、ニトリル系、シリコーン系、変性シリコーン系などを挙げることができる。なかでも好ましい接着剤成分は、ニトリル系である。ニトリル系接着剤の市販品としては、田島ルーフィング株式会社製「ＶＴボンド」などが挙げられる。
【００１３】
本発明の導電性接着剤組成物は、導電フィラーを含む。
導電フィラーとしては、電気伝導性を示し、かつ接着剤成分に分散するものであれば使用でき、たとえば、金属酸化物、金属、導電性高分子、カーボンブラックを挙げることができる。金属酸化物としては、導電性の酸化亜鉛、酸化インジウム錫などを挙げることができる。金属としては、金、銀、ニッケル、銅、亜鉛、アルミニウム、ステンレスなどの金属のパウダー、フレークまたは繊維を挙げることができる。導電性高分子としては、ポリアニリン、ポリピロールなどを挙げることができる。なかでも、分散性、コスト、電気抵抗性からカーボンブラックが好ましい。
カーボンブラックの例としては、ライオン・スペシャリティ・ケミカルズ株式会社製のケッチェンブラックＥＣ３００Ｊ、ＥＣ６００ＪＤ等が挙げられる。
上記の中でも、導電性、分散性、化学的安定性などの点から、ＢＥＴ比表面積８００〜１３００ｍ2／ｇのケッチェンブラックが好ましい。
【００１４】
本発明の導電性接着剤組成物は、ＪＩＳ  Ｋ６９１１に従って測定した表面電気抵抗が１×１０1〜１×１０8Ωであり、好ましくは１×１０1〜１×１０7Ωであり、より好ましくは１×１０2〜１×１０6Ωであり、さらに好ましくは１×１０3〜１×１０5Ωである。表面電気抵抗が大きすぎると、十分な電流が流れず、探傷試験ができなくなる。逆に、表面電気抵抗が小さすぎると、すなわち導電フィラーが多すぎると、塗布性、接着性が悪くなる。表面電気抵抗は、導電フィラーの種類および含有量を適宜選択することによって調整することができる。
【００１５】
導電フィラーの含有量は、所望の表面電気抵抗が得られる限り限定されないが、接着剤成分１００質量部に対し、好ましくは０．５〜５０．０質量部であり、より好ましくは１．０〜４０．０質量部であり、さらに好ましくは１．５〜３０．０質量部である。導電フィラーの含有量が少なすぎると、十分な導電性を確保できなくなり、導電フィラーの含有量が多すぎると、塗布性、接着性が確保できなくなる。
【００１６】
導電性接着剤組成物の粘度は、被着体の表面に塗布することができる限り限定されないが、好ましくは５００〜１００００００ｍＰａ・ｓであり、より好ましくは８００〜８０００００ｍＰａ・ｓであり、さらに好ましくは１０００〜５０００００ｍＰａ・ｓである。粘度が小さすぎたり、大きすぎたりすると、塗布性、作業性が悪くなる。
【００１７】
図１に、本発明の防水構造の一例の模式断面図を示す。防水構造１は、下地２の上に断熱材層３が設けられ、その上に導電性接着剤層４が設けられ、その上に防水層５が設けられている。下地２としては、コンクリート、金属屋根下地、木造屋根下地などを挙げることができる。断熱材層３としては、硬質ポリウレタンフォーム、イソシアヌレートフォーム、ポリスチレンフォーム、ポリエチレンフォームなどを挙げることができる。導電性接着剤層４は、前記導電性接着剤組成物からなる。防水層５としては、防水シートおよび塗膜防水層を挙げることができる。防水シートとしては、ポリ塩化ビニルシート、ポリオレフィンシート、ゴムシート、アスファルトシートなどを挙げることができる。防水シートの具体例としては、田島ルーフィング株式会社製ポリ塩化ビニルシート「ビュートップ」などが挙げられる。塗膜防水層としては、ウレタン系塗膜防水層、アスファルト系塗膜防水層、エポキシ系塗膜防水層、ポリエステル系塗膜防水層、変性シリコーン系塗膜防水層などを挙げることができる。
【００１８】
導電性接着剤層４の厚さは、導電性が得られ、かつ充分な接着力が得られる限り限定されないが、好ましくは０．１〜５．０ｍｍであり、より好ましくは０．１〜３．５ｍｍであり、さらに好ましくは０．１〜２．０ｍｍである。導電性接着剤層４の厚さが薄すぎると、非導電性の領域が形成される虞があり、導電性接着剤層４の厚さが厚すぎると、好ましい硬化が得られない場合があり、あるいはコストが上がってしまい不適である。
【００１９】
防水層５の厚さは、素材によっても最適な厚さは異なり、防水機能が発揮できる限り限定されないが、好ましくは０．２〜１０．０ｍｍであり、より好ましくは１．０〜７．５ｍｍであり、さらに好ましくは１．５〜５．０ｍｍである。
【００２０】
防水構造１は、たとえば、コンクリート下地や溝型デッキなどの金属屋根下地２の上に、断熱材層３を設け、断熱材層３の表面に、導電性接着剤組成物を塗布した後、防水シートなどの防水層５を貼り付けることにより、施工することができる。
導電性接着剤組成物の塗布量は、前述の導電性接着剤層４の厚さが得られる量である限り限定されないが、好ましくは１００〜５０００ｇ／ｍ2であり、より好ましくは１００〜３５００ｇ／ｍ2であり、さらに好ましくは１００〜２０００ｇ／ｍ2である。
【００２１】
図２に高電圧式探傷器によるピンホール試験の概要を示す。高電圧式探傷器１１は交流１００Ｖを直流０〜２５ｋＶに変圧し、防水層５の絶縁破壊電圧以下かつ空気の絶縁破壊電圧以上の電圧をブラシ電極１２と導電性接着剤層４の間にかけると、ピンホールがある箇所で火花１３が飛ぶので、シートのピンホールを検出することができる。なお、高電圧式探傷器１１のマイナス極をアースしておけば、必ずしも高電圧式探傷器１１のマイナス極を導電性接着剤層４に接続しておく必要はない。
【実施例】
【００２２】
以下、実施例を示して本発明をさらに具体的に説明するが、本発明はこれらの実施例により限定されるものではない。
【００２３】
実施例１
ニトリル系樹脂を含む接着剤（田島ルーフィング株式会社，品名：ＶＴボンド）１００質量部に、ケッチェンブラック（ライオン・スペシャリティ・ケミカルズ株式会社製ケッチェンブラックＥＣ３００Ｊ）を１．５質量部添加して撹拌し、導電性接着剤組成物を調製した。
調製した導電性接着剤組成物の電気抵抗をＪＩＳ  Ｋ６９１１に従って測定したところ、１×１０5Ωであった。
調製した導電性接着剤組成物をスレート板にローラー刷毛を使って４００ｇ／ｍ2塗布し、その上にポリ塩化ビニル製防水シート（田島ルーフィング株式会社製ビュートップ）を張り付け、カッターナイフで人為的に１０〜１００μｍの傷を付け、高電圧式探傷機（株式会社サンコウ電子研究所製探傷試験機ＴＯ−２５０Ｄ）を用いて試験を行ったところ、傷を検知することができた。
【産業上の利用可能性】
【００２４】
本発明の導電性接着剤組成物は、高電圧式探傷器でピンホール検査ができる防水構造を施工するのに好適に利用することができる。
【符号の説明】
【００２５】
１    防水構造
２    下地
３    断熱材層
４    導電性接着剤層
５    防水層
１１    高電圧式探傷器
１２    ブラシ電極
１３    火花
【図１】
2018115302.tif 000003
【図２】
2018115302.tif 000004